材片）の断面を観察する方法を紹介しているが、建材を破断した場合にアスベストが飛散する恐れがあることから、アスベスト含有建材片を超音波洗浄器にて約1分間洗浄を行い、付着している土埃を除去後風乾して再び目視判定を行った。

判定基準は，再生碎石の表面及び断面にある繊維束を目視により判定するもので、定性困難なものは再生碎石の断面を破断し、新たな断面を出して繊維束を確認し、あるいはバーナー等で繊維束をあぶり、繊維の熔融等を確認してアスベスト含有の判断を行った。アスベスト含有建材片の洗浄後、USBデジタルスコープを用いて、各アスベスト含有建材片を60倍率と200倍率で写真撮影した。

## (2) 結果及び考察

170 の再生砕石を 1 インクリメント体積として、調査道路全域 (10m) の 50 インクリメントを採取した。全採取試料を 5mm 以上に篩別し，この 5mm 以上の砕石について目視判定及び組成分析を行った。ガラス、陶磁器、廃プラ、塩ビ、鉄くず及びアスベスト含有建材片の重量当たりの検出率を求め、表 2.3.4 に示した。

表 2.3.4 より、本調査では 5mm 以上の砕石中におけるアスベスト含有建材片の重量検出率を求めることにした。試料の 5mm 以上の総重量を 100% とした場合、検出されたアスベスト含有建材片の重量比率（以後、検出率とする）は 0.056%（真値）であり、目視判定により分類された不純物 6 種類（ガラス・陶磁器・廃プラ・塩ビ・鉄くず及びアスベスト含有建材片）のなかでは、陶磁器の次に高い値であった。

表 2.3.5 インクリメント数ごとの平均検出率

イクリメは数	石綿碎石の検出率(%)	最大値	最小値	変動幅	平均	標準偏差	変動係数	t分布
1回目	2回目	3回目	4回目	5回目	$ \alpha $ : 危険率5%
1	0.040	0.081	0.024	0.023	0.074	0.081	0.023	0.058	0.048	0.028	0.569	0.034
2	0.027	0.065	0.025	0.108	0.048	0.108	0.025	0.084	0.055	0.034	0.627	0.043
3	0.061	0.065	0.057	0.028	0.048	0.065	0.028	0.037	0.052	0.015	0.282	0.018
4	0.034	0.070	0.078	0.085	0.038	0.085	0.034	0.051	0.061	0.023	0.385	0.029
5	0.069	0.037	0.036	0.062	0.072	0.072	0.036	0.036	0.055	0.017	0.314	0.022
6	0.049	0.057	0.060	0.054	0.079	0.079	0.049	0.029	0.060	0.011	0.188	0.014
7	0.060	0.077	0.071	0.035	0.064	0.077	0.035	0.042	0.061	0.016	0.262	0.020
8	0.070	0.071	0.050	0.067	0.043	0.071	0.043	0.028	0.060	0.013	0.214	0.016
9	0.063	0.076	0.058	0.064	0.068	0.076	0.058	0.018	0.065	0.007	0.103	0.008
10	0.064	0.054	0.065	0.043	0.069	0.069	0.043	0.026	0.059	0.011	0.180	0.013
11	0.057	0.057	0.036	0.035	0.055	0.057	0.035	0.022	0.048	0.011	0.235	0.014
12	0.029	0.048	0.065	0.052	0.047	0.065	0.029	0.036	0.048	0.013	0.270	0.016
13	0.039	0.045	0.050	0.055	0.058	0.058	0.039	0.019	0.050	0.008	0.153	0.009
14	0.059	0.043	0.049	0.065	0.062	0.065	0.043	0.021	0.056	0.009	0.163	0.011
15	0.066	0.040	0.058	0.047	0.059	0.066	0.040	0.026	0.054	0.010	0.192	0.013
16	0.051	0.053	0.044	0.055	0.054	0.055	0.044	0.011	0.052	0.004	0.083	0.005
17	0.047	0.054	0.050	0.058	0.066	0.066	0.047	0.019	0.055	0.007	0.135	0.009
18	0.066	0.056	0.055	0.053	0.066	0.066	0.053	0.013	0.059	0.006	0.107	0.008
19	0.052	0.056	0.068	0.067	0.066	0.068	0.052	0.016	0.062	0.007	0.119	0.009
20	0.061	0.064	0.055	0.054	0.054	0.064	0.054	0.010	0.058	0.005	0.079	0.006
21	0.049	0.050	0.062	0.056	0.072	0.072	0.049	0.023	0.058	0.009	0.163	0.012
22	0.066	0.057	0.058	0.056	0.044	0.066	0.044	0.021	0.056	0.008	0.136	0.009
23	0.046	0.057	0.053	0.063	0.052	0.063	0.046	0.017	0.054	0.006	0.117	0.008
24	0.050	0.060	0.058	0.054	0.062	0.062	0.050	0.011	0.057	0.005	0.083	0.006
25	0.062	0.050	0.066	0.055	0.063	0.066	0.050	0.016	0.059	0.006	0.108	0.008
26	0.044	0.051	0.063	0.054	0.063	0.063	0.044	0.020	0.055	0.008	0.153	0.010
27	0.060	0.058	0.047	0.054	0.059	0.060	0.047	0.013	0.056	0.005	0.095	0.007
28	0.054	0.049	0.060	0.047	0.047	0.060	0.047	0.013	0.051	0.006	0.109	0.007
29	0.059	0.059	0.048	0.061	0.061	0.061	0.048	0.013	0.058	0.005	0.091	0.007
30	0.057	0.055	0.063	0.060	0.053	0.063	0.053	0.010	0.058	0.004	0.069	0.005
31	0.061	0.054	0.061	0.052	0.049	0.061	0.049	0.012	0.055	0.005	0.097	0.007
32	0.057	0.046	0.053	0.058	0.057	0.058	0.046	0.012	0.054	0.005	0.094	0.006
33	0.058	0.053	0.055	0.057	0.050	0.058	0.050	0.008	0.054	0.003	0.060	0.004
34	0.060	0.055	0.055	0.062	0.054	0.062	0.054	0.008	0.057	0.003	0.061	0.004
35	0.052	0.061	0.054	0.047	0.057	0.061	0.047	0.015	0.054	0.006	0.103	0.007
36	0.063	0.053	0.056	0.061	0.056	0.063	0.053	0.010	0.058	0.004	0.070	0.005
37	0.051	0.049	0.056	0.051	0.062	0.062	0.049	0.013	0.054	0.005	0.099	0.007
38	0.052	0.055	0.052	0.052	0.056	0.056	0.052	0.004	0.053	0.002	0.038	0.002
39	0.051	0.058	0.057	0.054	0.055	0.058	0.051	0.008	0.055	0.003	0.053	0.004
40	0.054	0.058	0.054	0.056	0.060	0.060	0.054	0.006	0.056	0.002	0.044	0.003
41	0.050	0.057	0.058	0.058	0.057	0.058	0.050	0.008	0.056	0.003	0.060	0.004
42	0.060	0.054	0.054	0.056	0.055	0.060	0.054	0.006	0.056	0.003	0.046	0.003
43	0.054	0.059	0.055	0.057	0.058	0.059	0.054	0.005	0.057	0.002	0.034	0.002
44	0.054	0.057	0.055	0.056	0.056	0.057	0.054	0.003	0.056	0.001	0.021	0.001
45	0.054	0.058	0.056	0.057	0.055	0.058	0.054	0.004	0.056	0.002	0.030	0.002
46	0.057	0.054	0.056	0.058	0.054	0.058	0.054	0.004	0.056	0.002	0.029	0.002
47	0.057	0.057	0.055	0.055	0.056	0.057	0.055	0.002	0.056	0.001	0.015	0.001
48	0.056	0.055	0.054	0.057	0.055	0.057	0.054	0.003	0.055	0.001	0.019	0.001
49	0.053	0.055	0.056	0.057	0.056	0.057	0.053	0.004	0.055	0.001	0.024	0.002
50	0.056	0.056	0.056	0.056	0.056	0.056	0.056	0.000	0.056	0.000	0.000	0.000

このインクリメント数と再生碎石のアスベスト含有建材片検出率の真値との差を検証した。5mm以上の全砕石を調べたところ、アスベスト含有建材片が検出されなかったインクリメント数は、50インクリメト中1インクリメントしかなかった。従って、調査範囲に設定した1インクリメント体積170で2インクリメント以上を